(57)【要約】【課題】環境問題に負荷を与えず、工具の異常摩耗が発生せず、適切な加工面を得ることができるニッケル合金のエンドミル切削加工装置及びその加工方法を提供することにある。【解決手段】図１に示すエンドミル切削加工装置において、水溶液を入れた容器中にニッケル合金１を浸漬し、固定した後、ミスト用ノズル５から圧縮空気によって霧状になった極微量の油剤を回転しているエンドミル切削工具４に噴霧し、冷給水用ノズル６から水溶液を前述のエンドミル切削工具４に噴射させ、水中に浸漬した圧縮空気用ノズル７から、切削加工を行う方向に圧縮空気量が10L／min、気泡の大きさが20mm〜30mmの範囲で圧縮空気を送り込み、水中に浸漬した噴流水用ノズル８から水溶液量を40cc／s〜100cc／sの範囲において、圧縮空気（気泡）と同時に水中のエンドミル切削工具４に噴射させながらエンドミル切削加工を行う。【選択図】図１
2007196339.tif 000002
【特許請求の範囲】
【請求項１】
水溶液を入れた容器中にニッケル合金を水溶液に浸漬する容器と、圧縮空気によって霧状になった環境に優しい植物油をベースにした極微量の油剤を回転しているエンドミル切削工具に噴霧するミスト用ノズルと、水溶液を前述のエンドミル切削工具に噴射させるもう一つの冷給水用ノズルと、水溶液中におけるエンドミル切削工具に向けて切削加工を行う方向に気泡で圧縮空気を送り込む圧縮空気用ノズルと、さらに、水溶液中のエンドミル切削工具に向けて水溶液を噴射させながら切り屑を除去するために水溶液中に浸漬した噴流水用ノズルとから構成するニッケル合金の水溶液中におけるエンドミル切削加工装置。
【請求項２】
請求項１に記載した切削加工装置による加工において、使用する水溶液として水の場合、水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に気泡で圧縮空気を送り込み、水中に浸漬した噴流水用ノズルから水及び圧縮空気（気泡）と同時に水中のエンドミル切削工具に噴射させながら切り屑を除去するニッケル合金の水中におけるエンドミル切削加工法。
【請求項３】
請求項１に記載した切削加工装置による加工において、使用する水溶液として水の場合、水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に圧縮空気量が10L／min、気泡の大きさが20mm〜30mmの範囲で圧縮空気を送り込み、水中に浸漬した噴流水用ノズルから水を40cc／s〜100cc／sの範囲において、圧縮空気（気泡）と同時に水中のエンドミル切削工具に噴射させながら切り屑を除去するニッケル合金の水中におけるエンドミル切削加工法。
【請求項４】
請求項１に記載した切削加工装置による加工において、使用する水溶液として環境に優しい水溶性防錆剤を含む水の場合、環境に優しい水溶性防錆剤を含む水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に気泡で圧縮空気を送り込み、水中に浸漬した噴流水用ノズルから水及び圧縮空気（気泡）と同時に水中のエンドミル切削工具に噴射させながら切り屑を除去するニッケル合金の水中におけるエンドミル切削加工法。
【請求項５】
請求項１に記載した切削加工装置による加工において、使用する水溶液として環境に優しい水溶性防錆剤を含む水の場合、環境に優しい水溶性防錆剤を含む水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に圧縮空気量が10L／min、気泡の大きさが20mm〜30mmの範囲で圧縮空気を送り込み、水中に浸漬した噴流水用ノズルから水を40cc／s〜100cc／sの範囲において、圧縮空気（気泡）と同時に水中のエンドミル切削工具に噴射させながら切り屑を除去するニッケル合金の水中におけるエンドミル切削加工法。
【発明の詳細な説明】
【技術分野】
【０００１】
この発明は、ニッケル合金のエンドミル切削加工技術に係り、ニッケル合金のエンドミル切削加工の欠点として、ニッケルは、熱伝導が小さく、化学的に活性のため、工具刃先の異常な摩耗、チッピング（工具刃先の微小な欠損）が生じ、工具寿命が短く、切削した加工面が粗い等、様々な問題がある。
【０００２】
また、ニッケル合金のエンドミル切削加工において、高品質、高能率、低コストを目標に、エンドミル切削工具への冷却効果及び潤滑効果を目的として、工具刃先に多量の切削油剤が噴射されている。（不溶性及び水溶性）切削油剤は、環境悪化の要因となる塩素系化合物、乳化剤等が含有されているので、環境等の問題が生じている。
【０００３】
さらに、使用後の切削油剤における最終的な廃液処理は、重油を混入して焼却処分されるため、焼却による二酸化炭素の膨大な排出が余儀なくされているのが現状である。あるいは、窒素化合物を含有する切削油剤は、廃液を焼却処理した場合、窒素酸化物（NOx）を生成する可能性があるので、大気汚染の問題が生じる場合があると考えられる。
【０００４】
環境問題への関心が高まり、それに伴う産業廃棄物の削減やリサイクル化の促進が謳われているので、使用後の切削油剤の大部分が産業廃棄物として処理されることが問題となっている。
【０００５】
そこで、多量の（不溶性及び水溶性）切削油剤を使用しない方法で、環境に負荷をかけない方法において、工具刃先の異常な摩耗、チッピング（工具刃先の微小な欠損）の発生を抑制し、なおかつきれいな加工面を得るエンドミル切削加工装置及びその加工方法に関するものである。
【背景技術】
【０００６】
ニッケルは、材料的に非常に活性で、ドライ（乾式）切削加工では、工具刃先に被削材のニッケルが付着したりする場合があるので、多量の不溶性あるいは水溶性切削油剤を単独で工具刃先に噴射しながら切削加工が行われている。
【非特許文献１】「難削材の切削加工技術」狩野  勝吉著  工業調査会
【発明の開示】
【発明が解決しようとする課題】
【０００７】
ニッケル合金のエンドミル切削加工において、上記の多量な（不溶性及び水溶性）切削油剤の使用は、環境問題になる可能性がある。切削油剤を使用してもエンドミル切削工具の刃先における異常な摩耗、チッピング等が発生し、工具寿命が短く、きれいな切削加工面を得ることが困難である。
【０００８】
また、圧縮空気によって環境に優しい植物油をベースにした極微量の油剤を霧状に噴霧して、切削加工を行う方法（ミスト）も一部試験的に行われている。しかし、ミストによるエンドミル切削加工の予備試験の結果、過酷な切削加工条件、特に、切削速度100m／min以上では、工具寿命が非常に短く、良好な切削加工面を得るが困難であった。
【０００９】
この発明は、上記のような課題に鑑み、その課題を解決すべく創案されたものであって、その目的とするところは、環境問題になる可能性がある上記の切削油剤を使用せずに、環境に優しい植物油をベースにした極微量の油剤（ミスト）及び水溶液を使用し、かつ環境にやさしい冷却方法及び潤滑方法で、工具刃先の異常な摩耗、チッピング（工具刃先の微小な欠損）が発生せず、良好な加工面を得ることができるニッケル合金のエンドミル切削加工装置及びその加工方法を提供することにある。
【課題を解決するための手段】
【００１０】
以上の目的を達成するために、請求項１の発明は、水溶液を入れた容器中にニッケル合金を水溶液に浸漬する容器と、圧縮空気によって霧状になった環境に優しい植物油をベースにした極微量の油剤を回転しているエンドミル切削工具に噴霧するミスト用ノズルと、水溶液を前述のエンドミル切削工具に噴射させるもう一つの冷給水用ノズルと、水溶液中におけるエンドミル切削工具に向けて切削加工を行う方向に気泡で圧縮空気を送り込む圧縮空気用ノズルと、さらに、水溶液中のエンドミル切削工具に向けて水溶液を噴射させながら切り屑を除去するために水溶液中に浸漬した噴流水用ノズルとから構成するニッケル合金の水溶液中におけるエンドミル切削加工装置である。
【００１１】
また、請求項２の発明は、請求項１に記載した切削加工装置による加工において、使用する水溶液として水の場合、水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に気泡で圧縮空気を送り込み、水中に浸漬した噴流水用ノズルから水及び圧縮空気（気泡）と同時に水中のエンドミル切削工具に噴射させながら切り屑を除去するニッケル合金の水中におけるエンドミル切削加工法よりなるものである。
【００１２】
また、請求項３の発明は、請求項１に記載した切削加工装置による加工において、使用する水溶液として水の場合、水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に圧縮空気量が10L／min、気泡の大きさが20mm〜30mmの範囲で圧縮空気を送り込み、水中に浸漬した噴流水用ノズルから水を40cc／s〜100cc／sの範囲において、圧縮空気（気泡）と同時に水中のエンドミル切削工具に噴射させながら切り屑を除去するニッケル合金の水中におけるエンドミル切削加工法よりなるものである。
【００１３】
また、請求項４の発明は、請求項１に記載した切削加工装置による加工において、使用する水溶液として環境に優しい水溶性防錆剤を含む水の場合、環境に優しい水溶性防錆剤を含む水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に気泡で圧縮空気を送り込み、水中に浸漬した噴流水用ノズルから水及び圧縮空気（気泡）と同時に水中のエンドミル切削工具に噴射させながら切り屑を除去するニッケル合金の水中におけるエンドミル切削加工法よりなるものである。
【００１４】
また、請求項５の発明は、請求項１に記載した切削加工装置による加工において、使用する水溶液として環境に優しい水溶性防錆剤を含む水の場合、環境に優しい水溶性防錆剤を含む水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に圧縮空気量が10L／min、気泡の大きさが20mm〜30mmの範囲で圧縮空気を送り込み、水中に浸漬した噴流水用ノズルから水を40cc／s〜100cc／sの範囲において、圧縮空気（気泡）と同時に水中のエンドミル切削工具に噴射させながら切り屑を除去するニッケル合金の水中におけるエンドミル切削加工法よりなるものである。
【発明の効果】
【００１５】
以上の記載より明らかなように、請求項１によれば、水溶液を入れた容器中にニッケル合金を水溶液に浸漬する容器と、圧縮空気によって霧状になった環境に優しい植物油をベースにした極微量の油剤を回転しているエンドミル切削工具に噴霧するミスト用ノズルと、水溶液を前述のエンドミル切削工具に噴射させるもう一つの冷給水用ノズルと、水溶液中におけるエンドミル切削工具に向けて切削加工を行う方向に気泡で圧縮空気を送り込む圧縮空気用ノズルと、さらに、水溶液中のエンドミル切削工具に向けて水溶液を噴射させながら切り屑を除去するために水溶液中に浸漬した噴流水用ノズルとから構成するニッケル合金の水溶液中におけるエンドミル切削加工装置によって、エンドミル切削工具刃先の摩耗幅が小さく、良好な加工面粗さを得ることが可能である。
【００１６】
以上の記載より明らかなように、請求項２によれば、請求項１に記載した切削加工装置による加工において、使用する水溶液として水の場合、水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に気泡で圧縮空気を送り込み、水中に浸漬した噴流水用ノズルから水及び圧縮空気（気泡）と同時に水中のエンドミル切削工具に噴射させながら切り屑を除去するニッケル合金の水中におけるエンドミル切削加工法によって、エンドミル切削工具刃先の摩耗幅が小さく、良好な加工面粗さを得ることが可能である。
【００１７】
以上の記載より明らかなように、請求項３によれば、請求項１に記載した切削加工装置による加工において、使用する水溶液として水の場合、水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に圧縮空気量が10L／min、気泡の大きさが20mm〜30mmの範囲で圧縮空気を送り込み、水中に浸漬した噴流水用ノズルから水を40cc／s〜100cc／sの範囲において、圧縮空気（気泡）と同時に水中のエンドミル切削工具に噴射させながら切り屑を除去するニッケル合金の水中におけるエンドミル切削加工法によって、エンドミル切削工具刃先の摩耗幅が小さく、良好な加工面粗さを得ることが可能である。
【００１８】
以上の記載より明らかなように、請求項４によれば、請求項１に記載した切削加工装置による加工において、使用する水溶液として環境に優しい水溶性防錆剤を含む水の場合、環境に優しい水溶性防錆剤を含む水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に気泡で圧縮空気を送り込み、水中に浸漬した噴流水用ノズルから水及び圧縮空気（気泡）と同時に水中のエンドミル切削工具に噴射させながら切り屑を除去するニッケル合金の水中におけるエンドミル切削加工法によって、エンドミル切削工具刃先の摩耗幅が小さく、良好な加工面粗さを得ることが可能である。
【００１９】
以上の記載より明らかなように、請求項５によれば、請求項１に記載した切削加工装置による加工において、使用する水溶液として環境に優しい水溶性防錆剤を含む水の場合、環境に優しい水溶性防錆剤を含む水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を前述のエンドミル切削工具に噴射させ、水中に浸漬した圧縮空気用ノズルから、切削加工を行う方向に圧縮空気量が10L／min、気泡の大きさが20mm〜30mmの範囲で圧縮空気を送り込み、水中に浸漬した噴流水用ノズルから水を40cc／s〜100cc／sの範囲において、圧縮空気（気泡）と同時に水中のエンドミル切削工具に噴射させながら切り屑を除去するニッケル合金の水中におけるエンドミル切削加工法によって、エンドミル切削工具刃先の摩耗幅が小さく、良好な加工面粗さを得ることが可能である。
【発明を実施するための最良の形態】
【００２０】
以下、この発明をより具体的に説明する。
【００２１】
ここで、図１は、ニッケル合金の水溶液中におけるエンドミル切削加工装置及びその加工方法の概略図である。
【００２２】
図１において、ニッケル合金１を水溶液中でエンドミル切削加工を行う場合におけるニッケル合金１と水溶液２（水あるいは環境に優しい水溶性防錆剤を含む水）を入れる容器には例えば純銅製容器３が使用される。純銅製容器３は、四側面及び底面部分が純銅で形成され、上面が開放された構造になっている。純銅製容器３は例えば、外寸が長さ230mm×幅120mm×高さ70mmの容器の内側に内寸が長さ210mm×幅100mm×深さ60mmの穴部を作製したものから構成されている。その内部にニッケル合金１と水溶液２が入れられる。ニッケル合金１は水溶液２の中に浸漬されている。
【００２３】
純銅製容器３の内部に入れられた水溶液中のニッケル合金１の側面部分を切削する円柱形状のエンドミル切削工具４が、純銅製容器３の開放された上方から下向きに取り付けられる。図面では、エンドミル切削工具４を装着する装置本体部分は省略している。
【００２４】
この下向きに取り付けられたエンドミル切削工具４を挟んでミスト用ノズル５と冷給水用ノズル６が取り付けられている。また図面では冷給水用ノズル６側の後方側にノズル先端が水溶液２の中に浸漬された圧縮空気用ノズル７及び噴流水用ノズル８が取り付けられている。
【００２５】
このうちミスト用ノズル５は、圧縮空気によって霧状になった環境に優しい植物油をベースにした極微量の油剤を回転しているエンドミル切削工具４に向けて噴霧するものである。ミスト用ノズル５のノズルの先端はエンドミル切削工具４に向けて取り付けられている。ミスト用ノズル５には極微量の油剤を圧縮空気によって霧状に送り出すタンク等に一端が接続される図示しないホースの他端側が接続されている。
【００２６】
冷給水用ノズル６は冷給水を回転しているエンドミル切削工具に向けて、水溶液を40cc／s〜100cc／sの範囲で噴射するものである。冷給水用ノズル６のノズルの先端はエンドミル切削工具４に向けて取り付けられている。冷給水用ノズル６には冷給水を溜めたタンク等に一端が接続される図示しないホースの他端側が接続されている。
【００２７】
圧縮空気用ノズル７は、エンドミル切削工具４によって切削加工が行われている水溶液中のニッケル合金１に向けて、圧縮空気量が10L／min、気泡の大きさが20mm〜30mmの範囲の圧縮空気を送り込んで、水溶液中の気泡をエンドミル切削工具４に噴射させる機能を果たす。圧縮空気用ノズル７は圧縮空気を送り込む図示しないホースの一端が接続されている。
【００２８】
噴流水用ノズル８は、エンドミル切削工具４によって切削加工が行われている水溶液中のニッケル合金１に向けて、水溶液を40cc/s〜100cc/sの範囲で噴射するものである。水溶液中の噴流水をエンドミル切削工具４に噴射させる機能を果たす。噴流水用ノズル８には冷給水を溜めたタンク等に一端が接続される図示しないホースの他端側が接続されている。
【００２９】
ニッケル合金の水溶液中におけるエンドミル切削加工は、以下のとおりである。
（１）ニッケル合金１を純銅製容器３に固定する。
（２）純銅製容器３中に水溶液２を入れる。純銅製容器３は、長さ230mm×幅120mm×高さ70mmの容器に長さ210mm×幅100mm×深さ60mmの穴部を作製したものから構成されている。
（３）エンドミル切削工具４を所定の回転数に上げ、所定の回転数になったエンドミル切削工具４に向けて、ミスト用ノズル５からミストを噴霧し、冷給水用ノズル６から水溶液を噴射し、圧縮空気用ノズル７から圧縮空気を送り込む。噴流水用ノズル８から水溶液を噴射する。なお、ミスト用ノズル５及び圧縮空気用ノズル７の形状は、外径7mm、内径3mm、冷給水用ノズル６、噴流水用ノズル８の形状は、外径8mm、内径4mmである。
（４）上記のエンドミル切削工具４に水溶液、圧縮空気、ミストを噴射あるいは噴霧を行いながら、ニッケル合金１の側面をエンドミル切削加工を行う。
（５）所定量のエンドミル切削加工が終了すれば、エンドミル切削工具の刃先における摩耗量（逃げ面摩耗幅）を測定し、顕微鏡で工具刃先の摩耗状況を観察した。さらに切削加工を行った加工面の凹凸（加工面の表面粗さ）を測定した。評価については、×は、工具刃先の逃げ面摩耗幅が、20μm以上、チッピング（工具刃先の微小な欠損）が発生した場合、加工面の表面粗さ（最大高さＲy）が、3μm以上の場合である。○は、工具刃先の逃げ面摩耗幅が、20μmより小さく、加工面の表面粗さ（最大高さＲy）が、3μmより小さい場合である。
ニッケル合金のエンドミル切削加工の実施例
【００３０】
被削材のニッケル合金は、インコネル６００（Ni−16％Cr−9％Fe合金、ショア硬さ（HS24〜30））を使用した。切削工具は、超硬エンドミル切削工具（外径8mm、3枚刃）、TiAlNコーテッド超硬エンドミル切削工具（外径8mm、3枚刃）を使用した。インコネル６００の形状は、長さ100mm×幅50mm×高さ45mmである。
【００３１】
チタン合金の水中におけるエンドミル切削加工法（特願２００４−３４８２６２）は、水中において、１本の圧縮空気用ノズルから気泡を切削工具に吹き付けることによって、チタン合金の切り屑の除去を行った。しかし、ニッケル合金のエンドミル切削加工は、チタン合金のエンドミル切削加工に比べて、上記の刃先へのニッケル合金の溶着、ニッケル合金の切り屑の除去が困難であることが予想される。
【００３２】
ニッケル合金のエンドミル切削加工試験では、図１に示す水溶液（水あるいは環境に優しい水溶性防錆剤を含む水）中より上部付近のエンドミル切削工具にミスト及び水溶液を噴射させる。さらに、水溶液中に浸漬した噴流水用ノズルから水溶液を噴射させ、圧縮空気用ノズルから圧縮空気による気泡と同時にエンドミル切削工具に噴射させて、切り屑を除去しながら切削加工を行った。エンドミル切削工具の切削速度は、100m／min、切削距離は、約1mである。
【００３３】
超硬エンドミル切削工具を使用した試験結果は、表１〜表３である。TiAlNコーテッド超硬エンドミル切削工具を使用した試験結果は、表４〜表６である。
【００３４】
ニッケル合金のエンドミル切削加工試験において、ミスト用ノズル及び圧縮空気用ノズルの試験条件は、ミストの油剤量（4cc／時間）、水中の圧縮空気量（10L／min）（泡の大きさ20mm〜30mm）である。なお、上記の試験条件は、チタン合金の水中におけるエンドミル切削加工法（特願２００４−３４８２６２）において、最適な試験条件であったので、ニッケル合金のエンドミル切削加工試験においても、同一の試験条件で行った。
【００３５】
噴流水用ノズル及び冷給水用ノズルから同時に水溶液を噴射する量は、それぞれ１本のノズルにおいて最大100cc／sである。水溶液（水）を使用した場合におけるニッケル合金の切削加工の予備試験の結果、上記の２本のノズル（噴流水用ノズル及び冷給水用ノズル）において、２本のノズルが同時に水を噴射した場合、それぞれ１本のノズルの水量が40cc／sより少ない場合、工具刃先の摩耗幅（逃げ面摩耗幅）、表面粗さにおいて、良好な結果が得られなかった。２本のノズルが同時に水を噴射した場合、それぞれ１本のノズルの水量の範囲が、40cc／s〜100cc／sの場合、工具刃先の摩耗幅（逃げ面摩耗幅）、表面粗さにおいて、良好な結果が得られた。さらに、水量が40cc／s〜100cc／sの範囲において、逃げ面摩耗幅、表面粗さに著しい変化はなかった。表１〜表６は、２本のノズル（噴流水用ノズル及び冷給水用ノズル）において、それぞれ１本のノズルが同時に水溶液（水あるいは水溶性防錆剤を含む水）量が、50cc／sで切削加工試験を行った結果を示す。
（１）超硬エンドミル切削工具による切削加工試験結果
表１は、超硬エンドミル切削工具における切削油剤の使用した場合の切削加工試験結果及び水溶液（水）中における切削加工試験結果を示す。表１に示す切削油剤は、水溶性切削油剤の結果、水は、水溶性防錆剤を含まない水の結果である。ニッケル合金のエンドミル切削加工において、水溶性切削油剤を使用している場合が多いので、水溶性切削油剤を使用して切削加工試験を行った。
【００３６】
表１より、水中におけるニッケル合金のエンドミル切削加工法は、切削油剤を使用した場合よりも逃げ面摩耗幅、表面粗さが良好な結果が得られた。
【００３７】
表２は、水中における圧縮空気用ノズルのみ（合計１本）の場合と水中の圧縮空気用ノズル及び噴流水用ノズル（合計２本）との比較を行った結果を示す。なお、表２に示す水は、水溶性防錆剤を含まない水の結果である。
【００３８】
表２より、水中のノズル１本（圧縮空気のみ）よりも水中のノズル２本（圧縮空気＋噴流水）を使用した方が、著しく表面粗さが改善された。
【００３９】
水中のノズル１本（圧縮空気のみ）の場合、工具刃先への冷却効果があったので、逃げ面摩耗幅が良好な結果となったと推測される。しかし、圧縮空気のみでは、水中における切り屑の排出が容易でないため、表面粗さが良好な結果が得られなかったと推測される。
【００４０】
また、水を使用した場合、フライス盤において、錆が発生する可能性がある。上記の切削加工装置及びその加工方法（加工条件）において、水溶性（水希釈型）防錆剤を添加した水を使用して切削加工試験を行った。なお、水溶性（水希釈型）防錆剤の防錆効果として、10倍〜50倍希釈である。予備試験の結果、10倍〜50倍希釈において、濃度変化に伴う逃げ面摩耗幅、表面粗さの著しい変化はなかった。表３の試験結果は水溶性防錆剤（10倍希釈）の結果である。今回使用した水溶性防錆剤は、環境への負荷が極めて低い防錆剤を使用した。また、10倍〜50倍希釈において、環境に悪影響を及ぼさない範囲で切削加工試験を行った。
【００４１】
表３より、水溶性防錆剤を使用しても、水溶性防錆剤を使用しない場合と同様に逃げ面摩耗幅、表面粗さは良好な結果を得られた。なお、表３に示す水溶性防錆剤を含まない水の結果は、表２に示す水中のノズル２本の結果である。
（２）TiAlNコーテッド超硬切削工具による切削加工試験結果
表４は、TiAlNコーテッド超硬エンドミル切削工具における切削油剤の使用した場合の切削加工試験結果及び水溶液（水）中における切削加工試験結果を示す。表４に示す切削油剤は、水溶性切削油剤の結果、水は、水溶性防錆剤を含まない水の結果である。ニッケル合金のエンドミル切削加工において、水溶性切削油剤を使用している場合が多いので、水溶性切削油剤を使用して切削加工試験を行った。
【００４２】
表４より、水中におけるニッケル合金の切削加工法は、切削油剤を使用した場合よりも逃げ面摩耗幅、表面粗さが良好な結果が得られた。また、切削油剤を使用した場合、工具刃先にチッピングが発生したが、水中切削加工では、チッピングは発生しなかった。
【００４３】
表５は、水中における圧縮空気用ノズルのみ（合計１本）の場合と水中の圧縮空気用ノズル及び噴流水用ノズル（合計２本）との比較を行った結果を示す。なお、表５に示す水は、水溶性防錆剤を含まない水の結果である。
【００４４】
表５より、水中のノズル１本（圧縮空気のみ）よりも水中のノズル２本（圧縮空気＋噴流水）を使用した方が、著しく逃げ面摩耗幅、表面粗さが改善された。
【００４５】
水中のノズル１本（圧縮空気のみ）の場合、切り屑の排出等の効果が少ないと考えられる。
【００４６】
また、水を使用した場合、フライス盤において、錆が発生する可能性がある。上記の切削加工装置及びその加工方法（加工条件）において、水溶性（水希釈型）防錆剤を添加した水を使用して切削加工試験を行った。なお、水溶性（水希釈型）防錆剤の防錆効果として、10倍〜50倍希釈である。予備試験の結果、10倍〜50倍希釈において、濃度変化に伴う逃げ面摩耗幅、表面粗さの著しい変化はなかった。表６の試験結果は水溶性防錆剤（10倍希釈）の結果である。今回使用した水溶性防錆剤は、環境への負荷が極めて低い防錆剤を使用した。また、10倍〜50倍希釈において、環境に悪影響を及ぼさない範囲で切削加工試験を行った。
【００４７】
表６より、水溶性防錆剤を使用しても、水溶性防錆剤を使用しない場合と同様に工具摩耗幅、表面粗さは良好な結果を得られた。なお、表６に示す水溶性防錆剤を含まない水の結果は、表５に示す水中のノズル２本の結果である。
【００４８】
超硬エンドミル切削工具、TiAlNコーテッド超硬切削工具を使用した場合、上記のエンドミル切削加工装置による切削加工において、水溶性防錆剤を含まない水を入れた容器中にニッケル合金を浸漬し、固定した後、ミスト用ノズルから圧縮空気によって霧状になった環境に優しい植物油をベースにした極微量の油剤を回転しているエンドミル切削工具に噴霧し、もう一つの冷給水用ノズルから水を上記のエンドミル切削工具に噴射させ、水中に浸漬した圧縮空気用ノズルから、切削加工を行う方向に気泡で圧縮空気を送り込み、水中に浸漬した噴流水用ノズルから水及び圧縮空気（気泡）と同時に水中のエンドミル切削工具に噴射させながら切り屑を除去することによって、切り屑の排出、工具刃先の摩耗の抑制等の効果は大きく、逃げ面摩耗幅、表面粗さが良好な結果を得ることができたと推測される。水溶性防錆剤を含む水を使用しても、同様に切り屑の排出、工具刃先の摩耗の抑制等の効果は大きく、逃げ面摩耗幅、表面粗さが良好な結果を得ることができたと推測される。
【００４９】
なお、この発明は上記発明を実施するための最良の形態に限定されるものでなく、この発明の精神を逸脱しない範囲で種々の改変をなし得ることは勿論である。
【図面の簡単な説明】
【００５０】
【図１】この発明を実施するための最良の形態を示すニッケル合金の水溶液中におけるエンドミル切削加工装置の模式図である。
【図２】表１は、 超硬エンドミル切削工具における切削油剤を使用した場合の切削加工試験結果及び水溶液（水）中における切削加工試験結果である。
【図３】表２は、水中におけるノズル１本（圧縮空気のみ）の場合における試験結果及び水中におけるノズル２本（圧縮空気と噴流水）の場合における試験結果である。
【図４】表３は、水溶性防錆剤を含む水中切削加工の試験結果及び水溶性防錆剤を含まない水中切削加工の試験結果である。
【図５】表４は、TiAlNコーテッド超硬エンドミル切削工具における切削油剤を使用した場合の切削加工試験結果及び水溶液（水）中における切削加工試験結果である。
【図６】表５は、水中におけるノズル１本（圧縮空気のみ）の場合における試験結果及び水中におけるノズル２本（圧縮空気と噴流水）の場合における試験結果である。
【図７】表６は、水溶性防錆剤を含む水中切削加工の試験結果及び水溶性防錆剤を含まない水中切削加工の試験結果である。
【符号の説明】
【００５１】
１  ニッケル合金
２  水溶液
３  純銅製容器
４  エンドミル切削工具
５  ミスト用ノズル
６  冷給水用ノズル                                      
７  圧縮空気用ノズル
８  噴流水用ノズル                 
【図１】
2007196339.tif 000003
【図２】
2007196339.tif 000004
【図３】
2007196339.tif 000005
【図４】
2007196339.tif 000006
【図５】
2007196339.tif 000007
【図６】
2007196339.tif 000008
【図７】
2007196339.tif 000009